(57)【要約】【課題】シクロオレフィンポリマーフィルムのような脆弱な基材に塗布しても低ヘイズで、高い耐擦傷性と柔軟性を併せ持ち、ロールに巻き取った際のアンチブロッキング性にも優れたハードコート樹脂組成物を提供する。【解決手段】イソホロンジイソシアネートのイソシアヌレート体とペンタエリスリトールトリアクリレートを縮合反応させたウレタンアクリレート（Ａ）と、エーテル骨格または単脂環骨格を有する（メタ）アクリレート（Ｂ）と、アミド基含有アクリレート（Ｃ）と、光重合開始剤（Ｄ）と、を含むことを特徴とするハードコート樹脂組成物である。【選択図】なし【特許請求の範囲】
【請求項１】
イソホロンジイソシアネートのイソシアヌレート体とペンタエリスリトールトリアクリレートを縮合反応させたウレタンアクリレート（Ａ）と、エーテル骨格または単脂環骨格を有する（メタ）アクリレート（Ｂ）と、アミド基含有アクリレート（Ｃ）と、光重合開始剤（Ｄ）を含むことを特徴とするハードコート樹脂組成物。
【請求項２】
前記（Ａ）と（Ｂ）の固形分合計に対する（Ｂ）の配合比率が、１０〜５０重量％であることを特徴とする、請求項１記載のハードコート樹脂組成物。
【請求項３】
更に有機微粒子（Ｅ）を含むことを特徴とする、請求項１又は２いずれか記載のハードコート樹脂組成物。
【請求項４】
前記（Ｅ）の樹脂固形分に対する配合比率が５〜３５重量％であることを特徴とする、請求項１〜３いずれか記載のハードコート樹脂組成物。
【請求項５】
有機プラスチックフィルムの少なくとも片面に、請求項１〜４いずれか記載のハードコート樹脂組成物の硬化層を有することを特徴とするハードコートフィルム。
【請求項６】
前記有機プラスチックフィルムが、コロナ放電処理したシクロオレフィンポリマーフィルムであることを特徴とする。請求項５記載のハードコートフィルム。
【発明の詳細な説明】
【技術分野】
【０００１】
本発明は、ハードコート樹脂組成物及びそれを用いたハードコートフィルムに関する。
【背景技術】
【０００２】
近年、液晶ディスプレイ、プラズマディスプレイパネル、エレクトロルミネッセンスディスプレイ（以下ＯＥＬＤ）、タッチパネルディスプレイ等の表示装置が普及し、様々な用途に使用されている。これらの表示装置には取扱い時の擦り傷を防ぐため、一般的に表層部分へハードコート（以下ＨＣ）フィルムが配置されており、そのＨＣフィルムには、プラスチックフィルム基材上に、紫外線等で硬化する樹脂組成物によるＨＣ層が形成されている。
【０００３】
特にスマートフォンやタブレット端末で使用されるフィルムタッチセンサーでは、ＨＣ層が塗布される基材として、主に２軸延伸ポリエチレンテレフタレート（以下ＰＥＴ）フィルムが用いられてきた。しかしながら、ＰＥＴフィルムは複屈折率が高いと共にその面内バラツキも大きく、また虹ムラが生じるという問題があり、こうした問題への対応策として基材の代替えも進んできた。特に近年増加しているＯＥＬＤの場合は、基材として吸湿性が低いシクロオレフィン系ポリマーフィルム（以下ＣＯＰフィルム）を使用するようになってきており、そのハードコート材料も提案されている。
【０００４】
例えば、過去に出願人は、アルキレンオキサイド変性（メタ）アクリレートと、多官能ウレタン（メタ）アクリレートオリゴマーと、シリカ粒子と、光重合開始剤からなるアンチブロッキング性に優れるＣＯＰフィルム用途のＨＣ剤を発明している（特許文献１）。このＨＣ樹脂組成物は、ＰＥＴフィルムと比較して脆弱で割れやすいという問題があるシクロオレフィン樹脂フィルムに用いても、高い硬度と耐摩耗性と共にアンチブロッキング性に優れるものであったが、耐擦傷性と柔軟性の向上については更なる改善要求が強く、改善の余地があった。
【先行技術文献】
【特許文献】
【０００５】
【特許文献１】特開２０１７-２２６７８７
【発明の概要】
【発明が解決しようとする課題】
【０００６】
本発明の課題は、シクロオレフィンポリマーフィルムのような脆弱な基材に塗布しても低ヘイズで、高い耐擦傷性と柔軟性を併せ持ち、ロールに巻き取った際もアンチブロッキング性に優れたＨＣ樹脂組成物及びそれを用いたＨＣフィルムを得ることにある。
【課題を解決するための手段】
【０００７】
請求項１の発明は、イソホロンジイソシアネートのイソシアヌレート体とペンタエリスリトールトリアクリレートを縮合反応させたウレタンアクリレート（Ａ）と、エーテル骨格または単脂環骨格を有する（メタ）アクリレート（Ｂ）と、アミド基含有アクリレート（Ｃ）と、光重合開始剤（Ｄ）と、を含むことを特徴とするハードコート樹脂組成物を提供する。
【０００８】
請求項２の発明は、前記（Ａ）と（Ｂ）の固形分合計に対する（Ｂ）の配合比率が、１０〜５０重量％であることを特徴とする、請求項１記載のハードコート樹脂組成物を提供する。
【０００９】
請求項３の発明は、更に有機微粒子（Ｅ）を含むことを特徴とする、請求項１又は２いずれか記載のハードコート樹脂組成物を提供する。
【００１０】
請求項４の発明は、前記（Ｅ）の樹脂固形分に対する配合比率が５〜３５重量％であることを特徴とする、請求項１〜３いずれか記載のハードコート樹脂組成物を提供する。
【００１１】
請求項５の発明は、有機プラスチックフィルムの少なくとも片面に、請求項１〜４いずれか記載のハードコート樹脂組成物の硬化層を有することを特徴とするハードコートフィルムを提供する。
【００１２】
請求項６の発明は、前記有機プラスチックフィルムが、コロナ放電処理したシクロオレフィンポリマーフィルムであることを特徴とする。請求項５記載のハードコートフィルムを提供する。
【発明の効果】
【００１３】
本発明の樹脂組成物は、脆弱な基材に塗布しても低ヘイズで、高い擦傷性と柔軟性を併せ持ち、更にロールに巻き取った際のアンチブロッキング性にも優れており、ＣＯＰフィルムに塗布するＨＣ樹脂として有用である。
【発明を実施するための形態】
【００１４】
本発明の組成物の構成は、ウレタンアクリレート（Ａ）と、エーテル骨格または単脂環骨格を有する（メタ）アクリレート（Ｂ）と、アミド基含有アクリレート（Ｃ）である。なお、本明細書において（メタ）アクリレートは、アクリレートとメタクリレートとの双方を包含する。
【００１５】
本発明で使用するウレタンアクリレート（Ａ）は、イソホロンジイソシアネート（以下ＩＰＤＩ）の３量体であるイソシアヌレート体とペンタエリスリトールトリアクリレート（以下ＰＥＴＡ）とを縮合反応物させた、反応性の高い９官能のアクリレートである。脂環族骨格であるため耐候性と剛性に優れ、また柔軟性の高いウレタン結合を有するため、硬化物は高い耐擦傷性と屈曲性を併せ持っている。イソシアネートがヘキサメチレンジイソシアネート（以下ＨＤＩ）のような脂環族でない場合はヘイズが高くなり、脂環族であるＩＰＤＩであってもイソシアヌレート体でない場合は屈曲性が劣るため不可である。
【００１６】
ウレタンアクリレート（以下ウレアク）の製造は、常法に従って実施できる。例えばポリイソシアネートと、水酸基含有（メタ）アクリロイル化合物とを５０〜９０℃の条件下に置き、触媒としてジブチル錫ジラウレートなどの錫系化合部を用いて反応させる方法が挙げられる。反応は無溶剤下でも有機溶剤下のどちらでもよく、溶媒としては例えばメチルエチルケトン、酢酸エチルなどを使用することができる。  
【００１７】
前記（Ａ）の全組成物固形分に対する配合量は、３０〜７０重量％が好ましく、３２〜６５重量％が更に好ましい。３０重量％以上とすることで充分な皮膜の凝集力を確保でき、６５重量％以下とすることで充分な折り曲げ性を確保することができる。
【００１８】
本発明で使用する（メタ）アクリレート（Ｂ）は、屈曲性の高いエーテル骨格または剛性の高い単脂環骨格の構造を有する。架橋密度が高くなると折り曲げ性が低下する傾向があるため、官能基数は２官能以下が好ましい。エーテル骨格を持つ（メタ）アクリレートの場合は、耐擦傷性を上げるため、Ｔｇが相対的に高いメタクリレート系よりも相対的に低いアクリレート系が好ましい。また剛性が高い脂環骨格を持つ（メタ）アクリレートの場合は、Ｔｇが相対的に高いメタクリレート系が好ましく、また単官能が好ましい。複数環構造では剛性が高くなりすぎ屈曲性が低下するため不可である。
【００１９】
エーテル骨格を有する（Ｂ）としては、ポリエチレングリコール（以下ＰＥＧ）ジ（メタ）アクリレート、ポリプロピレングリコールジ（メタ）アクリレート、ポリテトラメチレングリコールジ（メタ）アクリレートが例示できる。特にエーテル結合比率が高くなるＰＥＧジ（メタ）アクリレートが好ましく、中でもエチレングリコールが４つ以上連結したアクリレート構造が更に好ましい。特に４〜１４連結したＰＥＧジアクリレートは、屈曲性と耐擦傷性を兼ね備えており好適である。単脂環骨格を有する（Ｂ）としては、シクロヘキシルアクリレート、シクロヘキシルメタクリレートが例示できる。
【００２０】
前記（Ｂ）の、（Ａ）と（Ｂ）の固形分合計に対する配合割合は、１０〜５０重量％が好ましく、１３〜４８重量％が更に好ましい。１０重量％以上とすることで充分な折り曲げ性を確保でき、５０重量％以下とすることで充分な耐擦傷性を確保できる。
【００２１】
本発明で使用するアミド基含有アクリレート（Ｃ）は、微粒子成分と組み合わせることでアンチブロッキング性を向上させる目的で配合される。組み合わせる微粒子には、ナノシリカに代表される無機微粒子や、アクリル系等の有機微粒子があるが、アンチブロッキング性発現と屈曲性向上の点から、有機微粒子であることが好ましい。
【００２２】
前記（Ｃ）は、架橋密度を高くしない単官能が好ましく、例えばＮ，Ｎ‐ジメチル（メタ）アクリルアミド、Ｎ，Ｎ‐ジエチル（メタ）アクリルアミド、Ｎ，Ｎ−ジプロピル（メタ）アクリルアミド、Ｎ−メチル（メタ）アクリルアミド、Ｎ−エチル（メタ）アクリルアミド、ヒドロキシエチルアクリルアミド、アクリルロイルモルホリンがあり、単独あるいは２種類以上を組み合わせて使用できる。これらの中ではアンチブロッキング性発現の点で、ジエチルアクリルアミドが好ましい。
【００２３】
前記（Ｃ）の全固形分に対する配合割合は、１０〜２５重量％が好ましく、１３〜２３重量％が更に好ましい。この配合比率とすることで、微粒子との組み合わせにより効果的にアンチブロッキング性を発現することができる。
【００２４】
本発明で使用される光重合開始剤（Ｄ）は、紫外線や電子線などの照射でラジカルを生じ、そのラジカルが重合反応のきっかけとなるもので、ベンジルケタール系、アセトフェノン系、フォスフィンオキサイド系等汎用の光重合開始剤が使用できる。重合開始剤の光吸収波長を任意に選択することによって、紫外線領域から可視光領域にいたる広い波長範囲にわたって硬化性を付与することができる。具体的にはベンジルケタール系として２．２-ジメトキシ-１．２-ジフェニルエタン-1-オンが、α−ヒドロキシアセトフェノン系として１−ヒドロキシ−シクロヘキシル−フェニル−ケトン及び１−［４−（２−ヒドロキシエトキシ）−フェニル］−２−ヒドロキシ−２−メチル−１−プロパン−１−オンが、α-アミノアセトフェノン系として２-メチル-１-(４-メチルチオフェニル)-２-モルフォリノプロパン-１-オンが、アシルフォスフィンオキサイド系として２．４．６-トリメチルベンゾイル-ジフェニル-フォスフィンオキサイド及びビス（２．４．６‐トリメチルベンゾイル）‐フェニルフォスフィンオキサイド等があり、単独または２種以上を組み合わせて使用できる。
【００２５】
これらの中では、黄変しにくいα−ヒドロキシアセトフェノン系、及び内部硬化性に優れるアシルフェスフィンオキサイド系を含むことが好ましい。また配合量はラジカル重合性成分１００重量部に対して、１〜１０重量部配合することが好ましく、３〜８重量部がさらに好ましい。この範囲で配合する事により、組成物を効率的に硬化させる事ができる。市販品としてはα−ヒドロキシアセトフェノン系でＩｒｇａｃｕｒｅ１８４及び同２９５９が、フォスフィンオキサイド系でＩｒｇａｃｕｒｅＴＰＯ及び同８１９（商品名：ＢＡＳＦジャパン社製）などがある。
【００２６】
本発明の組成物に更に有機微粒子（Ｅ）を配合することで、プラスチックフィルムに塗布後、巻き取った際のアンチブロッキング性を向上させることができる。有機微粒子としては、スチレン系樹脂、アクリル−スチレン系共重合樹脂、アクリル系樹脂などが例示されるが、これらの中ではアクリル−スチレン系共重合樹脂が好ましい。
【００２７】
前記（Ｅ）の平均一次粒子径としては、８０〜５００ｎｍが好ましく、１００〜３００ｎｍが更に好ましい。８０ｎｍ以上とすることで配合量を多くすることなく効率的に表面凹凸を形成することができ、５００ｎｍ以下とすることでヘイズを低く抑え充分な視認性を確保できる。なお平均一次粒子径とは、凝集を起こしていない単一の粒子の径であり、球状のものについてはその直径を、球状以外のものについては長軸径、短軸径の算術平均値を示し、電子顕微鏡により測定される値である。
【００２８】
前記（Ｅ）の製造方法としては、架橋剤を容易に添加することができる乳化重合法により合成されたものが好ましい。乳化重合法以外の懸濁重合法では、平均一次粒子径が８０〜５００ｎｍの有機微粒子を合成することが難しく、また分散重合法では架橋剤の添加量を増やすことができないため、組成物内の重合性モノマー内に溶解してしまい、ＨＣ樹脂表面に凹凸を形成にしにくくなる。
【００２９】
前記（Ｅ）の樹脂固形分に対する配合割合は、５〜３５重量％が好ましく、７〜３２重量％が更に好ましい。この配合比率とすることで、ＨＣ樹脂表面に効率的に凹凸を形成することができる。市販の有機微粒子としては、ガンツパール（商品名：アイカ工業社製）、エポスター（商品名：日本触媒社製）、ケミスノー（商品名：綜研化学社製）などがある。
【００３０】
前記ハードコート樹脂は、有機ポリマーフィルムへの塗工性を向上させるため、溶剤にて固形分が１０〜７０％に希釈される。溶剤としては、例えばエタノール、ｎ−プロピルアルコール、イソプロピルアルコール、ｎ−ブチルアルコール、イソブチルアルコール、ジアセトンアルコール等のアルコール系溶媒、アセトン、ＭＥＫ、メチルイソブチルケトン、シクロヘキサノン等のケトン系溶剤、酢酸メチル、酢酸ブチル等のエステル系溶媒、ＰＧＭ，ジエチルエーテル、ジイソプロピルエーテ等のエーテル系溶媒等があげられ、単独あるいは２種類以上を組み合わせて使用できる。
【００３１】
また、本発明のハードコート樹脂には必要に応じて紫外線吸収剤、酸化防止剤、着色剤、レベリング剤、消泡剤、増粘剤、沈澱防止剤、帯電防止剤、防曇剤、スリップ剤、抗菌剤等を添加してもよい。
【００３２】
ハードコート樹脂が塗布される有機プラスチックフィルムとしては、ポリエステルフィルム、トリアセチルセルロースフィルム、ポリカーボネートフィルム、ポリスルフォンフィルム、ポリエーテルエーテルケトンフィルム、ポリイミドフィルム、ナイロンフィルム、アクリルフィルム、ＣＯＰフィルム等を例示することができる。
【００３３】
なかでも本願のＨＣ樹脂組成物は、ＣＯＰフィルム用途に適しており、ＣＯＰフィルムとしては例えばノルボルネン系モノマーを付加重合させた樹脂、ノルボルネン系モノマーの開環（共）重合体をポリマー変性し水素添加した樹脂、ノルボルネン系モノマーとエチレン系及びオレフィン系モノマーの付加重合させた樹脂が例示される。フィルムの厚みとしては特に指定はないが、３０μｍ〜２５０μｍが例示される。市販のＣＯＰフィルムとしては、ゼオノアフィルム（商品名：日本ゼオン社製）、アートンフィルム（商品名：ＪＳＲ社製）などがある。
【００３４】
前記の有機プラスチックフィルムには、ハードコート樹脂との密着性を向上させる目的で、プライマー処理、コロナ放電処理や、サンドブラスト法、溶剤処理法などによる表面の凹凸化処理、クロム酸処理、オゾン・紫外線照射処理などの表面の酸化処理などの表面処理を施すことができる。本願のＨＣ樹脂組成物は、特にコロナ放電処理したＣＯＰフィルムに対し密着性が良好である。
【００３５】
ハードコート樹脂を塗布する方法は、特に制限はなく、公知のスプレーコート、ロールコート、ダイコート、エアナイフコート、ブレードコート、スピンコート、リバースコート、グラビアコート、ワイヤーバーなどの塗工法またはグラビア印刷、スクリーン印刷、オフセット印刷、インクジェット印刷などを利用できる。塗布膜厚は用途や基材厚みにより随時選定されるが、乾燥後の膜厚は０．５μｍ〜１０μｍが例示される。
【００３６】
ハードコート樹脂を塗布した後は６０〜１２０℃で乾燥し、紫外線照射機を用いて硬化させる。紫外線を照射する場合の光源としては例えば、低圧水銀ランプ、高圧水銀ランプ、超高圧水銀ランプ、カーボンアーク灯、キセノンランプ、メタルハライドランプなどがあげられ、硬化条件としては１００ｍＷ／ｃｍ２〜３０００ｍＷ／ｃｍ２の照射強度で、積算光量として５０〜２，０００ｍＪ／ｃｍ２が例示される。また照射する雰囲気は空気中でもよいし、窒素、アルゴンなどの不活性ガス中でもよい。
【００３７】
以下、本発明を実施例、比較例に基づき詳細に説明するが、具体例を示すものであって特にこれらに限定するものではない。また表記が無い場合は、室温は２５℃、相対湿度６５％の条件下で測定を行った。
【００３８】
ウレアクの調整
下記のイソシアネート（及びイソシアヌレート）とアクリレートを、表記したモル比で使用して、８０℃の条件下で１２時間反応させ、ウレアクＡ〜Ｅを調整し、赤外吸収スペクトルにより、残留イソシアネートが０．１％未満になった時点で反応を終了した。
ウレアクＡ（ＩＰＤＩイソシアヌレート：ＰＥＴＡ＝１：３、９官能、固形分８０％）
ウレアクＢ（ＩＰＤＩ：ＰＥＴＡ＝１：２、６官能、固形分１００％）
ウレアクＣ（ＨＤＩイソシアヌレート：ＰＥＴＡ＝１：３、９官能、固形分１００％）
ウレアクＤ（ＨＤＩ：：ＰＥＴＡ＝１：２、６官能、固形分９０％）
ウレアクＥ（ＩＰＤＩヌレート：ＤＰＰＡ※＝１：３、１５官能、固形分９３％）
※ＤＰＰＡ＝ジペンタエリスリトールペンタアクリレート
【００３９】
実施例１
（Ａ）としてウレアクＡを、（Ｂ）として９ＥＧ−Ａ（ＰＥＧジアクリレートでＥＧ９連結）を、（Ｃ）としてＤＥＡＡ（ジエチルアクリルアミド）を、（Ｄ）としてＩｒｇａｃｕｒｅ１８４及び２９５９（商品名：ＢＡＳＦジャパン社製）を、（Ｅ）としてガンツパールＥＡ−１１３５（商品名：アイカ工業社製、アクリル−スチレン樹脂、平均一次粒子径１３５ｎｍ、固形分１８．８％酢酸エチル希釈）を、希釈溶剤としてＭＥＫを用い、表１記載の配合で均一に溶解分散するまで撹拌してハードコート樹脂である実施例１を調整した。
【００４０】
実施例２〜９
実施例１で用いた材料の他、（Ｂ）として４ＥＧ−Ａ（ＰＥＧジアクリレートでＥＧ４９連結）及び１４ＥＧ−Ａ（ＰＥＧジアクリレートでＥＧ１４連結）及びＣＨ（シクロヘキシルメタクリレート）を用い、表１記載の配合で均一に溶解分散するまで撹拌してハードコート樹脂である実施例２〜９を調整した。
【００４１】
比較例１〜１０
実施例で用いた材料の他、オリゴマーとしてウレアクＢ〜Ｅを、モノマーとして１．６ＨＸ−Ａ（１．６ヘキサンジオールジアクリレート）及び１．９ＮＤ−Ａ（１．９ノナンジオールジアクリレート）及びＤＣＰ-Ａ（ジシクロペンタニルジアクリレート）及びＩＢＸＡ（イソボルニルアクリレート）及びＰＥ−３Ａ（ペンタエリスリトールトリアクリレート）を用い表２記載の配合で均一に溶解分散するまで撹拌してハードコート樹脂である比較例１〜１０を調整した。
【００４２】
ハードコートフィルムの調整
Ａ４サイズのゼオノアフィルムＺＦ１６−１００（商品名：日本ゼオン社製、厚み１００μｍ、ＣＯＰ）をコロナ放電処理（春日電機社製ＴＥＣ―４ＡＸ、条件：出力電力６０Ｗ、電極移動速度２．５ｍ／分）し、メチルエチルケトンで希釈後、＃５のバーコーターを用いて硬化後の厚さが１．５μｍとなるように塗布し、恒温槽で８０℃×１分乾燥後、フュージョンＵＶシステムジャパン製の無電極ＵＶ照射装置Ｆ３００Ｓ／ＬＣ−６Ｂを用い、Ｈバルブで出力１０００ｍＷ／ｃｍ２、積算光量２００ｍＪ／ｃｍ２で紫外線硬化させた。
【００４３】
表１
2019172882.tif 000002
【００４４】
表２
2019172882.tif 000003
【００４５】
評価方法は以下の通りとした。
【００４６】
ヘイズ：ＪＩＳ Ｋ７３６１−１に準拠し、東洋精機製作所社製のＨａｚｅ−ＧＡＲＤ２を用い測定し、０．５％以下を○、０．５％超を×とした。
【００４７】
アンチブロッキング性：１０ｃｍ×１０ｃｍのハードコートフィルムを２枚用意し、ハードコート面とＣＯＰフィルム面を重ね合わせ、親指で２秒間強く押して、貼りつきがない場合を○、貼りつきがある場合を×とした。
【００４８】
折り曲げ試験：１０ｃｍ×１０ｃｍのハードコートフィルム１０枚用意し、ＨＣ面を外側にして約１８０度に折り曲げ、ＨＣ面の割れを目視で確認した。１０枚とも割れがない場合を○、１枚でも割れがある場合を×とした。
【００４９】
耐布性：ＨＣフィルム上に１０ｍｍ×１０ｍｍのＪＩＳＬ０８０３準拠の試験用添付白布である綿（カナキン３号）を置き、２００ｇ又は５００ｇの荷重をかけて１０往復させ、目視による観察により傷の本数を数えた。５００ｇ荷重の場合は５本以下を○、それ以上を×とし、２００ｇ加重の場合は０を○、１本以上を×とした。
【００５０】
密着性：ＪＩＳ  Ｋ５４００に準じて、１ｍｍ角１００個の碁盤目試験を行い、セロハンテープ（ＪＩＳ  Ｚ１５２２に規定されるもの）によりＨＣ層の剥離状態を確認した。ＨＣ層側に貼り付けたセロハンテープを剥離した時に、剥がれたマスが０の場合を○、１マスでも剥がれた場合を×とした。
【００５１】
評価結果１
2019172882.tif 000004
【００５２】
評価結果２
2019172882.tif 000005
【００５３】
実施例はヘイズ、アンリブロッキング性、折り曲げ試験、耐布性、密着性全ての面で問題は無く良好であった。一方比較例は評価項目のどれかで問題があり、いずれも本願発明に適さないものであった。
【産業上の利用可能性】
【００５４】
本発明のＨＣ樹脂組成物は、脆弱な基材に塗布しても低ヘイズで、高い擦傷性と柔軟性を併せ持ち、更にロールに巻き取った際のアンチブロッキング性にも優れており、ＣＯＰフィルムに塗布するＨＣ樹脂として有用である。